(57)【要約】      （修正有）【課題】タッチペンによる書き味に優れるとともに、ギラツキの発生が抑制され、かつ表示画像の視認性および外観にも優れる書き味向上シートを提供する。【解決手段】基材１１と、タッチペンが接触する書き味向上層１２と、基材１１および書き味向上層１２の間に設けられた光拡散層１３とを備えた書き味向上シート１である。書き味向上シート１のトータルヘイズが１２％以上、４２％以下であり、書き味向上層１２が球状微粒子を含有し、書き味向上層１２のタッチペンが接触する表面に対し、ペン先直径０．５ｍｍのハードフェルト芯のタッチペンのペン先を荷重３．９２Ｎの加圧条件で速度１００ｍｍ／分で移動させながらペン先抵抗力を測定し、得られた移動距離−ペン先抵抗力のチャートをフーリエ変換し、変換して得られた周波数−振幅チャートから取得される、周波数１〜２Ｈｚの範囲における振幅の平均値が１．２以上、１０以下である。【選択図】図１
2018173905.tif 000002
【特許請求の範囲】
【請求項１】
基材と、タッチペンが接触する書き味向上層と、前記基材および前記書き味向上層の間に設けられた光拡散層とを備えた書き味向上シートであって、
前記書き味向上シートのトータルヘイズが、１２％以上、４２％以下であり、
前記書き味向上層が、球状微粒子を含有し、
前記書き味向上層のタッチペンが接触する表面に対し、ペン先直径０．５ｍｍのハードフェルト芯のタッチペンのペン先を荷重３．９２Ｎの加圧条件で垂直方向に接触させ、前記書き味向上層の表面と平行な任意の一方向に速度１００ｍｍ／分で移動させながらペン先抵抗力を測定し、得られた移動距離−ペン先抵抗力のチャートをフーリエ変換し、変換して得られた周波数−振幅チャートから取得される、周波数１〜２Ｈｚの範囲における振幅の平均値が、１．２以上、１０以下である
ことを特徴とする書き味向上シート。
【請求項２】
前記書き味向上層のタッチペンが接触する表面に対し、ペン先直径０．５ｍｍのハードフェルト芯のタッチペンのペン先を荷重３．９２Ｎの加圧条件で垂直方向に接触させ、前記書き味向上層の表面と平行な任意の一方向に速度１００ｍｍ／分で移動させながらペン先抵抗力を測定し、得られた移動距離−ペン先抵抗力のチャートをフーリエ変換し、変換して得られた周波数−振幅チャートから取得される、周波数１〜２Ｈｚの範囲における振幅のピーク数が、５以上、３０以下であることを特徴とする請求項１に記載の書き味向上シート。
【請求項３】
前記書き味向上層が、硬化性成分と、前記球状微粒子とを含有するコーティング組成物を硬化させてなる層であることを特徴とする請求項１または２に記載の書き味向上シート。
【請求項４】
前記光拡散層が、硬化性成分と、光拡散微粒子とを含有するコーティング組成物を硬化させてなる層であることを特徴とする請求項１〜３のいずれか一項に記載の書き味向上シート。
【発明の詳細な説明】
【技術分野】
【０００１】
本発明は、タッチパネル等におけるタッチペンでの書き味を向上させることのできる書き味向上シートに関するものである。
【背景技術】
【０００２】
近年、各種電子機器において、表示装置と入力手段とを兼ねた位置検出機能付き画像表示装置（タッチパネル）が多く利用されている。このようなタッチパネルにおいては、指により入力を行うもの以外にも、タッチペンにより入力を行うものがあり、タッチペンによれば、指よりも細かく精度の高い入力作業が可能である。しかしながら、通常、タッチパネルの表示モジュールは硬質である。そのため、タッチペンによる書き味は、ボールペンや万年筆等のペンで紙に書くときの書き味と異なり、良好とはいい難い。
【０００３】
タッチパネルにおけるタッチペンによる書き味の問題を解決するために、タッチパネルの最表面に、書き味を向上させるフィルム（以下、「書き味向上フィルム」または「書き味向上シート」と称する場合がある。）を貼付することが検討されている。そのような書き味向上フィルムとして、例えば、特許文献１は、透明基材フィルムと、この透明基材フィルムの少なくとも一方の面で網目構造を形成する線状凸部とを含み、網目構造が規則的に配列された複数の区画を有し、かつ線状凸部が触感フィルム表面全体に対して５〜８０％の面積を占める触感フィルム、を開示する。
【先行技術文献】
【特許文献】
【０００４】
【特許文献１】特開２０１５−０５４４１７号公報
【発明の概要】
【発明が解決しようとする課題】
【０００５】
しかしながら、特許文献１に開示された発明では、ペン先に引っ掛かり感や滑り感が発生したり、筆記の際の音や振動が、ペンで紙に筆記した場合と異なったりして、ペンで紙に筆記したときの書き味を十分に得ることはできなかった。また、従来の書き味向上フィルムでは、タッチパネルの映像光の散乱が生じ、その部分がぎらついて光る現象、所謂「ギラツキ」が発生する場合があった。さらに、従来の書き味向上フィルムでは、表示画像のボヤケや白茶けが発生して、表示画像の視認性や外観が低下する場合もあった。
【０００６】
本発明は、このような実状に鑑みてなされたものであり、タッチペンによる書き味に優れるとともに、ギラツキの発生が抑制され、かつ表示画像の視認性および外観にも優れる書き味向上シートを提供することを目的とする。
【課題を解決するための手段】
【０００７】
上記目的を達成するために、本発明は、基材と、タッチペンが接触する書き味向上層と、前記基材および前記書き味向上層の間に設けられた光拡散層とを備えた書き味向上シートであって、前記書き味向上シートのトータルヘイズが、１２％以上、４２％以下であり、前記書き味向上層が、球状微粒子を含有し、前記書き味向上層のタッチペンが接触する表面に対し、ペン先直径０．５ｍｍのハードフェルト芯のタッチペンのペン先を荷重３．９２Ｎの加圧条件で垂直方向に接触させ、前記書き味向上層の表面と平行な任意の一方向に速度１００ｍｍ／分で移動させながらペン先抵抗力を測定し、得られた移動距離−ペン先抵抗力のチャートをフーリエ変換し、変換して得られた周波数−振幅チャートから取得される、周波数１〜２Ｈｚの範囲における振幅の平均値が、１．２以上、１０以下であることを特徴とする書き味向上シートを提供する（発明１）。
【０００８】
上記発明（発明１）に係る書き味向上シートは、上記の構成および物性を有することにより、タッチペンによる書き味に優れるとともに、当該書き味向上シートに起因するギラツキの発生が抑制され、かつ表示画像のボヤケや白茶けを抑制することができるため、表示画像の視認性および外観にも優れる。
【０００９】
上記発明（発明１）においては、前記書き味向上層のタッチペンが接触する表面に対し、ペン先直径０．５ｍｍのハードフェルト芯のタッチペンのペン先を荷重３．９２Ｎの加圧条件で垂直方向に接触させ、前記書き味向上層の表面と平行な任意の一方向に速度１００ｍｍ／分で移動させながらペン先抵抗力を測定し、得られた移動距離−ペン先抵抗力のチャートをフーリエ変換し、変換して得られた周波数−振幅チャートから取得される、周波数１〜２Ｈｚの範囲における振幅のピーク数が、５以上、３０以下であることが好ましい（発明２）。
【００１０】
上記発明（発明１，２）においては、前記書き味向上層が、硬化性成分と、前記球状微粒子とを含有するコーティング組成物を硬化させてなる層であることが好ましい（発明３）。
【００１１】
上記発明（発明１〜３）においては、前記光拡散層が、硬化性成分と、光拡散微粒子とを含有するコーティング組成物を硬化させてなる層であることが好ましい（発明４）。
【発明の効果】
【００１２】
本発明に係る書き味向上シートは、タッチペンによる書き味に優れるとともに、当該書き味向上シートに起因するギラツキの発生が抑制され、かつ表示画像の視認性および外観にも優れる。
【図面の簡単な説明】
【００１３】
【図１】本発明の一実施形態に係る書き味向上シートの断面図である。
【発明を実施するための形態】
【００１４】
以下、本発明の実施形態について説明する。
本実施形態に係る書き味向上シートは、タッチペンが使用されるタッチパネルの最表層を構成するシートであり、基材と、タッチペンが接触する書き味向上層と、基材および書き味向上層の間に設けられた光拡散層とを備える。好ましくは、図１に示すように、本実施形態に係る書き味向上シート１は、基材１１と、光拡散層１３と、書き味向上層１２とをその順に積層してなる。
【００１５】
上記書き味向上シート１のトータルヘイズは、１２％以上、４２％以下である。また、書き味向上層１２は、球状微粒子を含有する。そして、書き味向上層１２のタッチペンが接触する表面に対し、ペン先直径０．５ｍｍのハードフェルト芯のタッチペンのペン先を荷重３．９２Ｎの加圧条件で垂直方向に接触させ、書き味向上層１０の表面と平行な任意の一方向に速度１００ｍｍ／分で移動させながらペン先抵抗力（ｍＮ）を測定し、得られた移動距離（ｍｍ）−ペン先抵抗力（ｍＮ）のチャートをフーリエ変換し、変換して得られた周波数（Ｈｚ）−振幅チャート（−）から取得される、周波数１〜２Ｈｚの範囲における振幅の平均値が、１．２以上、１０以下である（このペン摺動試験による振幅に関する物性を、以下「書き味物性」という場合がある）。なお、フーリエ変換は、ソフトウエア（マイクロソフト社製，製品名「Ｅｘｃｅｌ」（登録商標））を使用して行うものとする。上記の構成および物性を有する書き味向上シート１は、タッチペンによる書き味に優れるとともに、当該書き味向上シート１に起因するギラツキの発生が抑制され、かつ表示画像の視認性および外観にも優れる。
【００１６】
特に、光拡散層１３が基材１１と書き味向上層１２の間に設けられており、書き味向上シート１のトータルヘイズが１２％以上であり、書き味向上層１２が球状微粒子を含有することにより、当該書き味向上シート１に起因するギラツキの発生が抑制される。また、上記トータルヘイズが４２％以下であることにより、表示画像のボヤケを抑制することができ、表示画像の視認性を良好に維持することができる。さらに、書き味向上層１２が球状微粒子を含有することにより、書き味向上シート１の白茶けを抑制することができ、外観を良好に維持することができる。なお、本実施形態における書き味向上シート１のトータルヘイズは、基材１１、光拡散層１３および書き味向上層１２の積層体全体のヘイズ（内部ヘイズおよび外部ヘイズの合計）である。また、本明細書におけるヘイズは、ＪＩＳ Ｋ７１３６：２０００に準じて測定した値とする。
【００１７】
ギラツキ抑制の観点から、上記トータルヘイズは、１４％以上であることが好ましく、特に１６％以上であることが好ましく、さらには１８％以上であることが好ましい。また、表示画像の視認性の観点から、上記トータルヘイズは、４０％以下であることが好ましく、特に３５％以下であることが好ましく、さらには３０％以下であることが好ましい。
【００１８】
また、特に、書き味向上層１２が球状微粒子を含有するとともに、上記振幅の平均値が上記範囲にあることにより、タッチペンによる書き味に、好ましい抵抗感・摩擦感が付与される。これらの感覚が相俟って、タッチペンの書き味が、ペンで紙に書くときの感覚に近くなり、優れたものとなる。
【００１９】
周波数１〜２Ｈｚの範囲における振幅について規定するのは、筆記する際の振動を、様々な周波数を有する複数の振動の重ね合わせとしてとらえたときに、特に「書き味」として人が認識する特徴的な振動が周波数１〜２Ｈｚの範囲の振動であることを、本発明者らが経験的に見出したことによるものである。
【００２０】
なお、タッチペンとしては、例えば、ペン先直径が０．１〜５ｍｍのハードフェルト芯のタッチペンの他、ポリアセタール芯のタッチペンなどを使用することができ、いずれのタッチペンを使用しても、上記の効果が得られる。また、本明細書において書き味の基準とする「ペン」には、ボールペン、フェルトペン、万年筆等が含まれるが、好ましくは万年筆を基準とする。
【００２１】
ここで、「ペン先抵抗力」とは、上記の条件でタッチペンを移動させた際に、ペン先にかかる抵抗力をいう。また、上記「振幅の平均値」は、周波数１〜２Ｈｚの範囲におけるピークの極大値および極小値の総和をとり、それらの個数で除した値をいう。さらに、上記「ピーク数」は、周波数１〜２Ｈｚの範囲における振幅１．５以上のピーク数をいう。
【００２２】
タッチペンによる書き味の観点から、上記振幅の平均値は、１．３以上であることが好ましく、特に１.５以上であることが好ましい。また、上記振幅の平均値は、４以下であることが好ましく、特に２．８以下であることが好ましく、さらには２．５以下であることが好ましい。
【００２３】
タッチペンによる書き味をより向上させる観点から、上記振幅のピーク数（振幅数）は、５以上であることが好ましく、特に６以上であることが好ましく、さらには７以上であることが好ましい。また、上記振幅数は、３０以下であることが好ましく、特に２０以下であることが好ましく、さらには１５以下であることが好ましい。
【００２４】
また、タッチペンによる書き味をさらに向上させる観点から、上記振幅の最大値（最大振幅値）は、１．３以上であることが好ましく、特に２．０以上であることが好ましく、さらには２．４以上であることが好ましい。また、上記最大振幅値は、１０以下であることが好ましく、特に８以下であることが好ましく、さらには５以下であることが好ましい。
【００２５】
上記の移動距離（ｍｍ）−ペン先抵抗力（ｍＮ）のチャートの具体的な取得方法は、後述する試験例に示す通りである。
【００２６】
１．各部材
（１）基材
基材１１としては、タッチペンが使用されるタッチパネル用として適したものから適宜選択すればよく、好ましくは光拡散層１３と親和性の良好なプラスチックフィルムを選択する。ただし、基材１１は、ガラスであってもよい。
【００２７】
かかるプラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルぺンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等のプラスチックフィルムまたはそれらの積層フィルムが挙げられる。中でも、前述した書き味向上層１２との組み合わせにおいて、タッチペンの書き味を良好に維持することのできるポリエチレンテレフタレートフィルム、ポリカーボネートフィルム、ノルボルネン系重合体フィルム等が好ましく、特にポリエチレンテレフタレートフィルムが好ましい。
【００２８】
また、上記基材１１においては、その表面に設けられる層（光拡散層１３、後述する粘着剤層等）との密着性を向上させる目的で、所望により片面または両面に、プライマー処理、酸化法、凹凸化法等により表面処理を施すことができる。酸化法としては、例えばコロナ放電処理、クロム酸処理、火炎処理、熱風処理、オゾン・紫外線処理等が挙げられ、凹凸化法としては、例えばサンドブラスト法、溶剤処理法等が挙げられる。これらの表面処理法は基材１１の種類に応じて適宜選ばれる。一例として、プライマー処理により易接着層を形成したプラスチックフィルム、特にポリエチレンテレフタレートフィルムが好ましく用いられる。
【００２９】
基材１１の厚さは、１５〜３００μｍであることが好ましく、特に３０〜２００μｍであることが好ましく、さらには９０〜１５０μｍであることが好ましい。
【００３０】
（２）書き味向上層
（２−１）書き味向上層の材料
本実施形態における書き味向上シート１の書き味向上層１２は、球状微粒子を含有し、かつ、前述した書き味物性を満たす材料からなれば、いかなる材料から形成されてもよいが、好ましくは、以下に説明するコーティング組成物Ｃ１を硬化させることにより形成される。コーティング組成物Ｃ１によれば、上記の書き味物性を満たす書き味向上層１２を形成し易い。また、コーティング組成物Ｃ１によれば、球状微粒子を含有することで、ギラツキの発生が抑制されるとともに、白茶け等も抑制されて外観が良好なものとなる。
【００３１】
本実施形態におけるコーティング組成物Ｃ１は、硬化性成分と、球状微粒子とを含有することが好ましい。
【００３２】
（２−１−１）硬化性成分
硬化性成分は、活性エネルギー線や熱等のトリガーによって硬化する成分であり、例えば、活性エネルギー線硬化性成分、熱硬化性成分等が挙げられる。本実施形態では、形成される書き味向上層１２の硬度や、基材１１（プラスチックフィルム）の耐熱性等の観点から、活性エネルギー線硬化性成分を使用することが好ましい。
【００３３】
活性エネルギー線硬化性成分としては、活性エネルギー線の照射により硬化して所定の硬度を発揮し、かつ球状微粒子との関係で前述した物性を達成できるものが好ましい。
【００３４】
具体的な活性エネルギー線硬化性成分としては、多官能性（メタ）アクリレート系モノマー、（メタ）アクリレート系プレポリマー、活性エネルギー線硬化性ポリマー等が挙げられるが、中でも多官能性（メタ）アクリレート系モノマーおよび／または（メタ）アクリレート系プレポリマーであることが好ましく、多官能性（メタ）アクリレート系モノマーであることがより好ましい。多官能性（メタ）アクリレート系モノマーおよび（メタ）アクリレート系プレポリマーは、それぞれ単独で使用してもよいし、両者を併用してもよい。なお、本明細書において、（メタ）アクリレートとは、アクリレートおよびメタクリレートの両方を意味する。他の類似用語も同様である。
【００３５】
多官能性（メタ）アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、ペンタエリスリトールテトラ（メタ）アクリレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等の多官能性（メタ）アクリレートが挙げられる。これらは、１種を単独で用いてもよいし、２種以上を組み合わせて用いてもよい。
【００３６】
一方、（メタ）アクリレート系プレポリマーとしては、例えば、ポリエステルアクリレート系、エポキシアクリレート系、ウレタンアクリレート系、ポリオールアクリレート系等のプレポリマーが挙げられる。
【００３７】
ポリエステルアクリレート系プレポリマーとしては、例えば、多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
【００３８】
エポキシアクリレート系プレポリマーは、例えば、比較的低分子量のビスフェノール型エポキシ樹脂やノボラック型エポキシ樹脂のオキシラン環に、（メタ）アクリル酸を反応しエステル化することにより得ることができる。
【００３９】
ウレタンアクリレート系プレポリマーは、例えば、ポリエーテルポリオールやポリエステルポリオールとポリイソシアネートの反応によって得られるポリウレタンオリゴマーを、（メタ）アクリル酸でエステル化することにより得ることができる。
【００４０】
ポリオールアクリレート系プレポリマーは、例えば、ポリエーテルポリオールの水酸基を（メタ）アクリル酸でエステル化することにより得ることができる。
【００４１】
以上のプレポリマーは、１種を単独で用いてもよいし、２種以上を組み合わせて用いてもよい。
【００４２】
また、活性エネルギー線硬化性成分として、有機無機ハイブリッド樹脂を使用することも好ましい。有機無機ハイブリッド樹脂としては、シリカなどの無機微粒子に、シランカップリング剤などを介して、重合性不飽和基を有する有機化合物を結合させてなる物質が好ましく挙げられる。なお、有機無機ハイブリッド樹脂が含有するシリカ微粒子は、シリカゾルとしての機能を有すると共に、バインダーとしての機能も有しており、後述する球状微粒子には含まれないものとする。
【００４３】
有機無機ハイブリッド樹脂を使用すると、シリカゾルとしての作用により、球状微粒子との関係で、前述した書き味物性が得られ易くなり、また、形成される書き味向上層１２の表面硬度を向上させることができる。
【００４４】
（２−１−２）球状微粒子
球状微粒子の形状は、球状であり、好ましくは真球状である。球状微粒子は、無機系微粒子および有機系微粒子のいずれであってもよいが、書き味向上層１２の光学特性をより高くする観点からは、有機系微粒子が好ましい。
【００４５】
有機系微粒子としては、例えば、シリコーン系微粒子、メラミン系樹脂微粒子、アクリル系樹脂微粒子（例えば、ポリメチルメタクリレート樹脂微粒子等）、アクリル−スチレン系共重合体微粒子、ポリカーボネート系微粒子、ポリエチレン系微粒子、ポリスチレン系微粒子、ベンゾグアナミン系樹脂微粒子などが挙げられる。それらの樹脂は、架橋されていてもよい。上記の中でも、光学特性および硬度の観点から、アクリル系樹脂微粒子が好ましく、特にポリメチルメタクリレート樹脂微粒子が好ましく、さらには架橋ポリメチルメタクリレート樹脂微粒子が好ましい。
【００４６】
球状微粒子の平均粒径は、１．７μｍ以上であることが好ましく、特に２．０μｍ以上であることが好ましく、さらには２．５μｍ以上であることが好ましい。また、球状微粒子の平均粒径は、１５μｍ以下であることが好ましく、１０μｍ以下であることがより好ましく、特に８μｍ以下であることが好ましく、さらには５μｍ以下であることが好ましい。球状微粒子の平均粒径が上記の範囲にあることにより、前述した書き味物性を満たし易くなり、タッチペンの書き味がペンで紙に書くときの感覚により近くなる。
【００４７】
なお、本明細書における微粒子の平均粒径は、レーザー回析法によって一次粒径を測定したものとする。レーザー回折法による平均粒径は、微粒子１．２ｇとイソプロピルアルコール９８．８ｇとを十分に撹拌したものを測定用試料とし、レーザー回折散乱式粒度分布測定装置（堀場製作所社製，製品名「ＬＡ−９２０」）によって測定した値である。
【００４８】
上記球状微粒子の粒度分布については、書き味向上層１２が前述の書き味物性を得易くする観点から、下記の式で示される粒径の変動係数（ＣＶ値）が、３％以上であることが好ましく、特に５％以上であることが好ましく、さらには１０％以上であることが好ましい。また、同様の観点から、上記ＣＶ値は、２００％以下であることが好ましく、１７５％以下であることがより好ましく、特に１５０％以下であることが好ましく、さらには３０％以下であることが好ましい。
粒径の変動係数（ＣＶ値）（％）＝（標準偏差粒径／平均粒径）×１００
なお、粒径の変動係数（ＣＶ値）は、レーザー回折散乱式粒度分布測定装置（堀場製作所社製，製品名「ＬＡ−９２０」）によって測定した値とする。
【００４９】
コーティング組成物Ｃ１中における球状微粒子の含有量は、３質量％以上であることが好ましく、特に７質量％以上であることが好ましく、さらには１０質量％以上であることが好ましい。また、上記球状微粒子の含有量は、４０質量％以下であることが好ましく、特に３０質量％以下であることが好ましく、さらには１５質量％以下であることが好ましい。球状微粒子の含有量が上記の範囲にあることにより、前述した書き味物性が得られ易い。
【００５０】
（２−１−３）光重合開始剤
上記活性エネルギー線硬化性成分を硬化させるための活性エネルギー線として紫外線を用いる場合には、コーティング組成物Ｃ１は、光重合開始剤を含有することが好ましい。このように光重合開始剤を含有することにより、活性エネルギー線硬化性成分を効率良く重合させることができ、また重合硬化時間および紫外線の照射量を少なくすることができる。
【００５１】
このような光重合開始剤としては、例えば、ベンソイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド等が挙げられる。これらは単独で用いてもよいし、２種以上を組み合わせて用いてもよい。
【００５２】
コーティング組成物Ｃ１中における光重合開始剤の含有量は、活性エネルギー線硬化性成分１００質量部に対して、下限値として０．０１質量部以上であることが好ましく、特に０．１質量部以上であることが好ましく、さらには１質量部以上であることが好ましい。また、上限値として２０質量部以下であることが好ましく、特に１０質量部以下であることが好ましく、さらには５質量部以下であることが好ましい。
【００５３】
（２−１−４）その他の成分
コーティング組成物Ｃ１は、前述した成分以外に、各種添加剤を含有してもよい。各種添加剤としては、例えば、分散剤、レベリング剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、濡れ性改良剤、塗面改良剤等が挙げられる。上記の中でも分散剤を含有することにより、球状粒子の分散性が良好になり、前述した書き味物性が満たされ易くなる。
【００５４】
分散剤としては、分子内にカルボキシ基、水酸基、スルホ基、１級アミノ基、２級アミノ基、３級アミノ基、アミド基、第４級アンモニウム塩基、ピリジウム塩基、スルホニウム塩基およびホスホニウム塩基からなる群から選ばれる１種または２種以上の極性基を有する化合物が好ましく、特に、カルボキシ基および水酸基の１種または２種以上の極性基を有する化合物が好ましい。上記の極性基は、分子内に１つ導入されていてもよく、複数導入されていてもよい。
【００５５】
分散剤としての化合物が複数の極性基を有する場合、当該化合物の基本骨格は、エステル連鎖、ビニル連鎖、アクリル連鎖、エーテル連鎖、ウレタン連鎖等で構成されるものが好ましい。具体的には、アクリル樹脂、ウレタン樹脂、ポリエステル樹脂およびアルキド樹脂が好ましく、特にアクリル樹脂、ウレタン樹脂およびポリエステル樹脂が好ましく、さらにはアクリル樹脂が好ましい。
【００５６】
上記極性基は、分子中にランダムに配置されていてもよいが、側鎖に配置されていることが好ましい。したがって、分散剤としての化合物は、側鎖にカルボキシ基および／または水酸基を有するアクリル樹脂が好ましい。
【００５７】
分散剤としての化合物の重量平均分子量は特に限定されないが、１００〜９０万までの幅広いものの中から選択することができる。なお、分散剤は、１種を単独で用いてもよく、２種以上を組み合わせて用いてもよい。
【００５８】
分散剤の配合量は、活性エネルギー線硬化性成分１００質量部に対して、０．０１〜１質量部であることが好ましく、特に０．０３〜０．５質量部であることが好ましい。
【００５９】
（２−２）書き味向上層の厚さ
書き味向上層１２の厚さは、下限値として、０．５μｍ以上であることが好ましく、特に１μｍ以上であることが好ましく、さらには３μｍ以上であることが好ましい。書き味向上層１２の厚さの下限値が上記であることにより、前述した書き味物性が満たされ易くなるとともに、良好な耐擦傷性が得られる。また、書き味向上層１２の厚さは、上限値として、２０μｍ以下であることが好ましく、特に１５μｍ以下であることが好ましく、さらには１０μｍ以下であることが好ましい。書き味向上層１２の厚さの上限値が上記であることにより、前述した書き味物性が満たされ易くなる。
【００６０】
（２−３）書き味向上層のヘイズ
書き味向上シート１のトータルヘイズを上記範囲にするために、書き味向上層１２のヘイズは、６％以上であることが好ましく、特に１０％以上であることが好ましく、さらには１６％以上であることが好ましい。また、書き味向上層１２のヘイズは、４３％以下であることが好ましく、特に４０％以下であることが好ましく、さらには３５％以下であることが好ましい。書き味向上層１２のヘイズの測定方法は、後述する試験例に示す通りである。
【００６１】
（３）光拡散層
（３−１）光拡散層の材料
本実施形態における書き味向上シート１の光拡散層１３は、書き味向上シート１のトータルヘイズが上記範囲となり、前述した書き味物性が満たされる材料からなれば、いかなる材料から形成されてもよいが、好ましくは、以下に説明するコーティング組成物Ｃ２を硬化させることにより形成される。コーティング組成物Ｃ２によれば、上記のトータルヘイズおよび書き味物性を満たす光拡散層１３を形成し易い。また、コーティング組成物Ｃ２によれば、得られる書き味向上シート１の表面硬度（鉛筆硬度）が高くなり、書き味向上シート１が耐擦傷性に優れたものとなる。
【００６２】
本実施形態におけるコーティング組成物Ｃ２は、硬化性成分と、光拡散微粒子とを含有することが好ましい。
【００６３】
（３−１−１）硬化性成分
コーティング組成物Ｃ２における硬化性成分としては、前述したコーティング組成物Ｃ１における硬化性成分と同様のものを使用することができる。中でも、硬度向上やカール抑制の観点から、多官能性（メタ）アクリレート系モノマーまたは有機無機ハイブリッド樹脂を使用することが好ましい。
【００６４】
多官能性（メタ）アクリレート系モノマーとしては、硬度向上やカール抑制の観点から、ペンタエリスリトールテトラ（メタ）アクリレートなどの４官能以上の非変性の多官能（メタ）アクリレート系モノマー、およびエチレンオキシド変性ジペンタエリスリトールヘキサ（メタ）アクリレートなどのアルキレンオキシド変性の多官能（メタ）アクリレート系モノマーの１種または２種が好ましく、特に、それらを併用することが好ましい。それらを併用することにより、硬度向上およびカール抑制のそれぞれが良好に達成される。４官能以上の非変性の多官能（メタ）アクリレート系モノマーとアルキレンオキシド変性の多官能（メタ）アクリレート系モノマーとの質量比は、１００：０〜１０：９０であることが好ましく、特に８５：１５〜２５：７５であることが好ましく、さらには７０：３０〜４０：６０であることが好ましい。
【００６５】
アルキレンオキシド変性の多官能（メタ）アクリレート系モノマーにおけるアルキレンオキシドの付加量は、１モル以上であることが好ましく、特に３モル以上であることが好ましく、さらには５モル以上であることが好ましい。また、当該付加量は、３５モル以下であることが好ましく、特に２５モル以下であることが好ましく、さらには２０モル以下であることが好ましい。
【００６６】
（３−１−２）光拡散微粒子
光拡散微粒子としては、前述したトータルヘイズを上記の範囲にすることができるものであればよく、例えば、シリカ、炭酸カルシウム、水酸化アルミニウム、水酸化マグネシウム、クレー、タルク、二酸化チタン等の無機系微粒子；ポリメタクリル酸メチル樹脂等のアクリル樹脂、ポリスチレン樹脂、ポリメタクリル酸メチル−ポリスチレン共重合体、ポリエチレン樹脂、エポキシ樹脂等の有機系の透光性微粒子；シリコーン樹脂のような、無機と有機の中間的な構造を有するケイ素含有化合物からなる微粒子（例えばモメンティブ・パフォーマンス・マテリアルズ・ジャパン社製のトスパールシリーズ）などが挙げられる。中でも、アクリル樹脂微粒子、ポリメタクリル酸メチル−ポリスチレン共重合体微粒子、および無機と有機の中間的な構造を有するケイ素含有化合物からなる微粒子は、上記硬化性成分に対する分散性が優れ、均一な光学特性が得られることから好ましい。以上の光拡散微粒子は、１種を単独で用いてもよいし、２種以上を組み合わせて用いてもよい。
【００６７】
光拡散微粒子の形状としては、光拡散が均一な球状、特に真球状の微粒子が好ましい。光拡散微粒子のレーザー回折法による平均粒径は、０．１μｍ以上であることが好ましく、特に１μｍ以上であることが好ましく、さらには２μｍ以上であることが好ましい。また、上記平均粒径は、２０μｍ以下であることが好ましく、１０μｍ以下であることがより好ましく、特に８μｍ以下であることが好ましく、さらには３μｍ以下であることが好ましい。平均粒径が上記の範囲内にあることで、光拡散層１３の光透過性を妨げることなく、トータルヘイズ値を前述した範囲にし易くすることができる。
【００６８】
上記光拡散微粒子の粒度分布については、前述したトータルヘイズを上記の範囲にし易くする観点から、粒径の変動係数（ＣＶ値）が、３％以上であることが好ましく、特に５％以上であることが好ましく、さらには１０％以上であることが好ましい。また、同様の観点から、上記ＣＶ値は、１００％以下であることが好ましく、８０％以下であることがより好ましく、特に６０％以下であることが好ましく、さらには３０％以下であることが好ましい。
【００６９】
コーティング組成物Ｃ２中における光拡散微粒子の含有量は、０．５質量％以上であることが好ましく、特に１質量％以上であることが好ましく、さらには３質量％以上であることが好ましい。また、上記光拡散微粒子の含有量は、３０質量％以下であることが好ましく、２５質量％以下であることがより好ましく、特に２０質量％以下であることが好ましく、さらには９質量％以下であることが好ましい。光拡散微粒子の含有量が上記の範囲にあることにより、前述したトータルヘイズ値が得られ易い。
【００７０】
（３−１−３）光重合開始剤
上記活性エネルギー線硬化性成分を硬化させるための活性エネルギー線として紫外線を用いる場合には、コーティング組成物Ｃ２は、光重合開始剤を含有することが好ましい。光重合開始剤としては、前述したコーティング組成物Ｃ１における光重合開始剤と同様のものを使用することができる。また、好ましい含有量もコーティング組成物Ｃ１と同様である。
【００７１】
（３−１−４）その他の成分
コーティング組成物Ｃ２は、前述した成分以外に、各種添加剤を含有してもよい。各種添加剤としては、例えば、レベリング剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、濡れ性改良剤、塗面改良剤等が挙げられる。
【００７２】
（３−２）光拡散層の厚さ
光拡散層１３の厚さは、０．５μｍ以上であることが好ましく、０．７μｍ以上であることがより好ましく、特に１μｍ以上であることが好ましく、さらには２μｍ以上であることが好ましい。また、書き味向上層１２の厚さは、２０μｍ以下であることが好ましく、特に１５μｍ以下であることが好ましく、さらには１０μｍ以下であることが好ましい。光拡散層１３の厚さが上記範囲にあることにより、前述したトータルヘイズ値が得られ易い。
【００７３】
（３−３）光拡散層の内部ヘイズ
書き味向上シート１のトータルヘイズを上記範囲にするために、光拡散層１３の内部ヘイズは、３％以上であることが好ましく、特に５％以上であることが好ましく、さらには７％以上であることが好ましい。また、光拡散層１３の内部ヘイズは、４５％以下であることが好ましく、特に４０％以下であることが好ましく、さらには３５％以下であることが好ましい。光拡散層１３の内部ヘイズの測定方法は、後述する試験例に示す通りである。
【００７４】
２．書き味向上シートの製造方法
本実施形態に係る書き味向上シート１は、次のようにして製造することが好ましい。すなわち、光拡散層１３形成用のコーティング組成物、好ましくはコーティング組成物Ｃ２と、所望により溶剤とを含有する塗工液を基材１１に対して塗布し、硬化させて光拡散層１３を形成する。その後、書き味向上層１２形成用のコーティング組成物、好ましくはコーティング組成物Ｃ１と、所望により溶剤とを含有する塗工液を光拡散層１３に対して塗布し、硬化させて書き味向上層１２を形成する。
【００７５】
溶剤は、塗工性の改良、粘度調整、固形分濃度の調整等のために使用することができ、硬化性成分等が溶解し、微粒子等が分散するものであれば、特に限定なく使用できる。
【００７６】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。
【００７７】
コーティング組成物の塗工液の塗布は、常法によって行えばよく、例えば、バーコート法、ナイフコート法、ロールコート法、ブレードコート法、ダイコート法、グラビアコート法によって行えばよい。コーティング組成物の塗工液を塗布したら、塗膜を４０〜１２０℃で３０秒〜５分程度乾燥させることが好ましい。
【００７８】
コーティング組成物Ｃ１，Ｃ２のようにコーティング組成物が活性エネルギー線硬化性の場合、コーティング組成物の硬化は、コーティング組成物の塗膜に対して紫外線、電子線等の活性エネルギー線を照射することによって行う。紫外線照射は、高圧水銀ランプ、フュージョンＨランプ、キセノンランプ等によって行うことができ、紫外線の照射量は、照度５０〜１０００ｍＷ／ｃｍ２、光量５０〜１０００ｍＪ／ｃｍ２程度が好ましい。一方、電子線照射は、電子線加速器等によって行うことができ、電子線の照射量は、１０〜１０００ｋｒａｄ程度が好ましい。
【００７９】
３．物性
本実施形態に係る書き味向上シート１の書き味向上層１２側の鉛筆硬度は、３Ｈ以上であることが好ましい。これにより、書き味向上シート１は、耐擦傷性に優れたものとなる。なお、鉛筆硬度は、ＪＩＳ Ｋ５６００に準拠して測定した値とする。
【００８０】
４．その他の構成
本実施形態に係る書き味向上シート１は、書き味向上層１２が最表面となり、かつ光拡散層１３が基材１１と書き味向上層１２との間に存在すれば、さらに他の層を有していてもよい。例えば、基材１１における光拡散層１３とは反対側の面には粘着剤層が形成されてもよいし、さらには粘着剤層に剥離シートが積層されてもよい。
【００８１】
粘着剤層を構成する粘着剤としては、光学用途として通常使用されるものを使用することができ、例えば、アクリル系粘着剤、ゴム系粘着剤、シリコーン系粘着剤、ウレタン系粘着剤、ポリエステル系粘着剤、ポリビニルエーテル系粘着剤等が挙げられる。これらの中でも、所望の粘着性を発現し、光学特性や耐久性に優れたアクリル系粘着剤が好ましい。
【００８２】
粘着剤層の厚さは、５〜１０００μｍであることが好ましく、特に７〜５００μｍであることが好ましく、さらには１０〜２５０μｍであることが好ましい。
【００８３】
５．書き味向上シートの使用
本実施形態に係る書き味向上シート１は、タッチペンが使用されるタッチパネル（位置検出機能付き画像表示装置）の最表層を構成するシートである。具体的には、液晶（ＬＣＤ）モジュール、発光ダイオード（ＬＥＤ）モジュール、有機エレクトロルミネッセンス（有機ＥＬ）モジュール等の表示体モジュールやタッチセンサーなどを有するタッチパネルにおけるカバー材上に積層されて使用されることが好ましい。書き味向上シート１のカバー材への積層は、前述したような粘着剤層を介して貼付することにより行うことが好ましい。
【００８４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００８５】
例えば、書き味向上シート１における基材１１と光拡散層１３との間、光拡散層１３と書き味向上層１２との間には、他の層が介在してもよい。
【実施例】
【００８６】
以下、実施例等により本発明をさらに具体的に説明するが、本発明の範囲はこれらの実施例等に限定されるものではない。
【００８７】
〔実施例１〕
（１）光拡散層の形成
硬化性成分としての有機無機ハイブリッド樹脂（荒川化学工業社製，製品名「オプスターＺ７５３０」，シリカ微粒子にアクリロイル基を結合させてなる物質と多官能性（メタ）アクリレート系モノマーとの混合品）１００質量部（固形分換算値を表す。以下、その他の成分についても同様とする。）と、平均粒径２．５μｍの真球状ポリメタクリル酸メチル−ポリスチレン共重合体微粒子（屈折率：１．５５，ＣＶ値：２８％）６質量部とを混合し、光拡散層用のコーティング組成物Ｃ２を得た。そのコーティング組成物Ｃ２をプロピレングリコールモノメチルエーテルで希釈し、塗工液を調製した。
【００８８】
基材としての易接着層付きポリエステルフィルム（東洋紡社製，製品名「コスモシャインＡ４３００」，厚さ：１２５μｍ）の易接着層側の面に、上記で得られた光拡散層用の塗工液を塗布し、７０℃で１分間乾燥させた。次いで、大気下にて、紫外線照射装置（ジーエスユアサコーポレーション社製，製品名「窒素パージ小形コンベア式ＵＶ照射装置ＣＳＮ２−４０」）により下記の条件で紫外線を照射して、厚さ３μｍの光拡散層を形成した。
［紫外線照射条件］
・光源：高圧水銀灯
・ランプ電力：１．４ｋＷ
・コンベアスピード：１．２ｍ／ｍｉｎ
・照度：１００ｍＷ／ｃｍ２
・光量：２４０ｍＪ／ｃｍ２
【００８９】
なお、上記光拡散層の厚さは、定圧厚さ計（ニコン社製，製品名「ＭＨ−１５Ｍ」）を使用して、基材および光拡散層の総厚を測定し、当該総厚から基材の厚さを差し引くことにより算出した。
【００９０】
（２）書き味向上層の形成
硬化性成分としての有機無機ハイブリッド樹脂（荒川化学工業社製，製品名「オプスターＺ７５３０」，シリカ微粒子にアクリロイル基を結合させてなる物質と多官能性（メタ）アクリレート系モノマーとの混合品）１００質量部と、平均粒径３μｍの真球状架橋ポリメチルメタクリレート（屈折率：１．４９，ＣＶ値：２８％）５質量部と、分散剤としての、側鎖にカルボキシ基および水酸基を有するアクリル樹脂（共栄社化学社製，製品名「フローレンＧ７００」）０．２質量部とを混合し、書き味向上層用のコーティング組成物Ｃ１を得た。そのコーティング組成物Ｃ１をプロピレングリコールモノメチルエーテルで希釈し、塗工液を調製した。
【００９１】
上記基材上に形成された光拡散層の露出面に、上記で得られた書き味向上層用の塗工液を塗布し、７０℃で１分間乾燥させた。次いで、光拡散層の形成と同様の条件で紫外線を照射して、厚さ４μｍの書き味向上層を形成し、書き味向上シートを得た。
【００９２】
なお、上記書き味向上シートにおける書き味向上層の厚さは、定圧厚さ計（ニコン社製，製品名「ＭＨ−１５Ｍ」）を使用して、書き味向上シートの総厚を測定し、当該総厚から基材および光拡散層の厚さを差し引くことにより算出した。
【００９３】
〔実施例２〜３，比較例１〜４〕
コーティング組成物Ｃ１，Ｃ２の材料および配合比、ならびに光拡散層および書き味向上層の厚さを表１に示すように変更する以外、実施例１と同様にして書き味向上シートを作製した。
【００９４】
ここで、表１に記載の略号等の詳細は以下の通りである。
Ａ：有機無機ハイブリッド樹脂（荒川化学工業社製，製品名「オプスターＺ７５３０」，シリカ微粒子にアクリロイル基を結合させてなる物質と多官能性（メタ）アクリレート系モノマーとの混合品）
Ｂ：ペンタエリスリトールテトラアクリレート
Ｃ：エチレンオキシド変性ジペンタエリスリトールヘキサアクリレート（エチレンオキシド１２モル）
Ｄ：多官能ウレタンアクリレート（荒川化学工業社製，製品名「ビームセット５７５ＣＢ」）
Ｅ：平均粒径２．５μｍの真球状ポリメタクリル酸メチル−ポリスチレン共重合体微粒子（屈折率：１．５５，ＣＶ値：２８％）
Ｆ：平均粒径２μｍの真球状シリコーン微粒子（無機と有機の中間的な構造を有するケイ素含有化合物からなる微粒子）（モメンティブ・パフォーマンス・マテリアルズ・ジャパン社製，製品名「トスパール１２０」，屈折率：１．４２，ＣＶ値：２０％）
Ｇ：平均粒径３μｍの真球状架橋ポリメチルメタクリレート（屈折率：１．４９，ＣＶ値：２８％）
Ｈ：平均粒径５μｍの真球状架橋ポリメチルメタクリレート（屈折率：１．４９，ＣＶ値１２％）
Ｉ：平均粒径４．５μｍの不定形シリカ微粒子（屈折率：１．４６，ＣＶ値：３５％）
Ｊ：側鎖にカルボキシ基および水酸基を有するアクリル樹脂（共栄社化学社製，製品名「フローレンＧ７００」）（分散剤）
Ｋ：１−ヒドロキシシクロヘキシルフェニルケトン（光重合開始剤）
【００９５】
〔試験例１〕（ヘイズの測定）
実施例および比較例で製造した書き味向上シートのトータルヘイズ（％）を、ヘイズメーター（日本電色工業社製，製品名「ＮＤＨ−５０００」）を用い、ＪＩＳ Ｋ７１３６：２０００に準拠して測定した。結果を表２に示す。
【００９６】
実施例および比較例で使用した基材のヘイズを上記と同様にして測定した。また、透明粘着剤層の両面に剥離フィルムを有する光学粘着シート（リンテック社製，製品名「ＯＰＴＥＲＩＡ  ＭＯ−Ｔ０１５」）の一方の剥離フィルムを剥離し、露出した粘着剤層を、実施例および比較例における製造途中で得た、基材および光拡散層の積層体における光拡散層の上に貼付した。次いで、当該光学粘着シートにおける他方の剥離フィルムを剥離し、得られた積層体のヘイズを上記と同様にして測定し、当該積層体の内部ヘイズを取得した。そして、当該積層体の内部ヘイズから上記基材のヘイズを差し引いて、光拡散層の内部ヘイズ（％）を算出した。結果を表２に示す。
【００９７】
さらに、書き味向上シートのトータルヘイズから上記基材のヘイズおよび上記光拡散層の内部ヘイズを差し引くことにより、書き味向上層のヘイズ（％）を算出した。結果を表２に示す。
【００９８】
〔試験例２〕（ペン摺動試験）
実施例および比較例で製造した書き味向上シートを、書き味向上層側を上にしてガラス基板上に載置した。その書き味向上層表面に対し、ペン先直径０．５ｍｍのハードフェルト芯のタッチペン（ワコム社製，製品名「ＡＣＫ−２００３」）のペン先を、荷重３．９２Ｎの加圧条件で垂直方向（ペン先の軸心が書き味向上層の表面に対して垂直となる方向）に接触させながら、書き味向上シートの表面と平行な任意の一方向に速度１００ｍｍ／分で移動させた。なお、上記タッチペンは測定専用台車に取り付け、当該台車を移動させることにより、タッチペンを書き味向上層上にて摺動させた。
【００９９】
移動時のペン先抵抗力を万能試験機（オリエンテック社製，製品名「テンシロン」）を用いて測定し、移動距離（ｍｍ）−ペン先抵抗力（ｍＮ）のチャートを得た。そして、得られた移動距離（ｍｍ）−ペン先抵抗力（ｍＮ）のチャートを、ソフトウエア（マイクロソフト社製，製品名「Ｅｘｃｅｌ」（登録商標））によってフーリエ変換し、周波数（Ｈｚ）−振幅（−）チャートを得た。当該周波数（Ｈｚ）−振幅（−）チャートから、周波数１〜２Ｈｚの範囲における振幅の平均値、最大値（最大振幅値）およびピーク数（振幅数）を求めた。結果を表２に示す。
【０１００】
〔試験例３〕（書き味の官能評価）
実施例および比較例で製造した書き味向上シートを、書き味向上層側を上にしてガラス基板上に載置した。その書き味向上層表面に対し、パネラーが、ペン先直径０．５ｍｍのハードフェルト芯のタッチペン（ワコム社製，製品名「ＡＣＫ−２００３」）を使用して模擬的に所定の筆記作業をして、以下の書き味を評価した。結果を表２に示す。なお、各書き味の評価は、５枚重ねの紙（コクヨＳ＆Ｔ社製，製品名「キャンパスノートＡ罫  ノ−２０１Ａ」）に、万年筆（Ｓ.Ｔ.デュポン社製，製品名「ラインＤ  ４１０６７４  ブラックラッカー＆パラディウム」）を用いて書いた際の書き味を基準として行った。
【０１０１】
（１）抵抗感
書き味としての抵抗感を、下記基準に沿って評価した。
◎：筆記時に適度な抵抗感があり、ペンが滑りにくい
○：筆記時に多少の抵抗感があり、ペンの滑りは許容できる範囲
×：筆記時の抵抗感が小さすぎ、ペンが滑る
【０１０２】
（２）滑らかさ
書き味としての滑らかさを、下記基準に沿って評価した。
◎：筆記時のペンの摺動が非常に行い易い
○：筆記時のペンの摺動が行い易い
×：筆記時のペンの摺動に支障がある
【０１０３】
〔試験例４〕（ギラツキの評価）
実施例および比較例で製造した書き味向上シートを、書き味向上層側を上にして、全面緑色表示（ＲＧＢ値（Ｒ，Ｇ，Ｂ）＝０，２５５，０）にしたタブレット端末（アップル社製，製品名「ｉＰａｄ（登録商標）」，解像度：２６４ｐｐｉ）の表示画面の表面に載置し、以下の基準にて、目視によりギラツキの評価を行った。結果を表２に示す。
〇：書き味向上シートに起因するギラツキが確認されなかった。
×：書き味向上シートに起因するギラツキが確認された。
【０１０４】
〔試験例５〕（外観の評価）
実施例および比較例で製造した書き味向上シートを、書き味向上層側を上にして、透明な両面粘着シート（リンテック社製，製品名「ＯＰＴＥＩＡ  ＭＯ−Ｔ０１５」）を介して、黒色のアクリル板（三菱レイヨン社製，製品名「アクリライトＬ５０２」）の片面に貼付した。そして、３波長蛍光灯下で書き味向上シートの外観を目視して、以下の基準で外観を評価した。結果を表２に示す。
◎：白茶け等が殆ど見られなかった。
〇：白茶け等が僅かに見られた。
×：白茶け等が強く見られた。
【０１０５】
〔試験例６〕（表示画像視認性の評価）
実施例および比較例で製造した書き味向上シートを、書き味向上層側を上にして、タブレット端末（アップル社製，製品名「ｉＰａｄ（登録商標）」，解像度：２６４ｐｐｉ）の表示画面の表面に載置した。タブレット端末に各種画像を表示させ、評価者５人により画像のボヤケを観察した。その結果に基づいて、以下の基準にて表示画像視認性の評価を行った。結果を表２に示す。
◎：評価者５人全員が画像のボヤケなしと判断した。
〇：評価者５人中３〜４人が画像のボヤケなしと判断した。
×：評価者５人中３人以上が画像のボヤケありと判断した。
【０１０６】
〔試験例７〕（鉛筆硬度の測定）
実施例および比較例で製造した書き味向上シートにおける書き味向上層側の面の鉛筆硬度を、鉛筆引掻塗膜硬さ試験機（東洋精機製作所社製，製品名「ＮＰ」）を用い、ＪＩＳ Ｋ５６００に準拠して測定した。結果を表２に示す。
【０１０７】
〔試験例８〕（スチールウール硬度試験）
実施例および比較例で製造した書き味向上シートにおける書き味向上層側の表面（書き味向上層の表面）について、＃００００のスチールウールを用いて、２５０ｇ／ｃｍ２の荷重で１０ｃｍ、１０往復擦った。その書き味向上層の表面を、３波長蛍光灯下で目視により確認し、以下の基準でスチールウール硬度（耐擦傷性）を評価した。結果を表２に示す。
〇：傷が確認されなかった。
×：傷が確認された。
【０１０８】
【表１】
2018173905.tif 000003
【０１０９】
【表２】
2018173905.tif 000004
【０１１０】
表２から明らかなように、実施例で製造した書き味向上シートは、タッチペンによる書き味に優れるとともに、当該書き味向上シートに起因するギラツキの発生が抑制されていた。また、実施例で製造した書き味向上シートは、表示画像の視認性および外観が良好であるとともに、表面硬度も比較的高かった。
【産業上の利用可能性】
【０１１１】
本発明の書き味向上シートは、タッチペンが使用されるタッチパネルの最表層として好適に用いられる。
【符号の説明】
【０１１２】
１…書き味向上シート
１１…基材
１２…書き味向上層
１３…光拡散層
【図１】
2018173905.tif 000005